【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
シロキシ官能性を有する少なくとも１つのタイプのテザー分子と；シロキシ官能性を有する少なくとも１つのタイプの構築ブロックと；を含むオルガノシロキシネットワークフィルム組成物であって；
ここで前記テザー分子および前記構築ブロックはそれぞれ同じシロキシ官能性を有し；
ここで前記オルガノシロキシネットワークフィルムにおけるシロキシ官能性は、前記テザー分子および前記構築ブロックの両方における同じシロキシ官能性から誘導され、
前記テザー分子および前記構築ブロックの両方において使用されるシロキシ官能性は、以下の式
【化１】
2016078446.tif 000001
であり、
式中、各Ｒ１およびＲ２は、独立に、選択された化学基であるが、ただし、前記テザー分子および前記構築ブロックの両方においてＲ２は同じ化学基であり、波線は、テザー分子または構築ブロック部分への結合を示し、
ここで、前記構築ブロックではないが前記テザー分子のＲ１の１つまたは両方が、６〜３０個の炭素原子を含有するアリール基、アルキルアリール基からなる群から選択される化学基を含み、前記アルキルアリール基は、場合によりさらに、任意のフッ素または任意のニトロ基、またはこれらの組み合わせを含む、オルガノシロキシネットワークフィルム組成物。
【請求項２】
前記式中、前記構築ブロックにおける、場合により前記テザーにおける各Ｒ１は、および各Ｒ２は、独立に、１〜２２個の炭素原子を有するアルキル基からなる群から選択される、請求項１に記載のオルガノシロキシネットワークフィルム組成物。
【請求項３】
前記構築ブロックが、２〜４個のシロキシ官能基の範囲の複数のシロキシ官能性を有する、請求項１に記載のオルガノシロキシネットワークフィルム組成物。
【請求項４】
前記テザーは、フィルム全体を通して均一に分散し、または、前記テザーは、フィルム全体を通して不均一に分散する、請求項１に記載のオルガノシロキシネットワークフィルム組成物。
【請求項５】
前記テザーが、１：１００〜７５：１００のテザーと構築ブロックとのモル比にて存在する、請求項１に記載のオルガノシロキシネットワークフィルム組成物。
【請求項６】
前記テザー分子が、オルガノフッ素、アリール、アルキル、ポリエーテル、フルオロ−ポリエーテル、アルキルアミン、アルキルエステル、アルキルスルホネート、アリールアミン、アルキルアルコール、およびアルキルカルボン酸からなる群のメンバーを含む、請求項１に記載のオルガノシロキシネットワークフィルム組成物。
【請求項７】
前記テザー分子が、オルガノフッ素、アリール、アルキル、ポリエーテル、フルオロ−ポリエーテル、アルキルアミン、アルキルエステル、アルキルスルホネート、アリールアミン、アルキルアルコール、およびアルキルカルボン酸からなる群から選択されるメンバーを含み、オルガノシランネットワークフィルムに１９０ナノメートル〜３５０ナノメートルの光吸収特性を付与する、請求項１に記載のオルガノシロキシネットワークフィルム組成物。
【請求項８】
前記テザーが、少なくとも１〜３０個の炭素原子および１〜５０個のフッ素原子を含有し、オルガノシランネットワークフィルムに対して湿潤防止特性を付与し、ここでフィルムは、８０度〜１６０度の水接触角を示す、請求項１に記載のオルガノシロキシネットワークフィルム組成物。
【請求項９】
前記オルガノシロキシネットワークフィルムは、２００℃〜３００℃の熱安定性を有する、請求項１に記載のオルガノシロキシネットワークフィルム組成物。
【請求項１０】
前記フィルムは、実質的にピンホールを含まないフィルムである、請求項１に記載のオルガノシロキシネットワークフィルム組成物。
【請求項１１】
前記構築ブロックは、以下の式のシリコン基を含み、
【化２】
2016078446.tif 000002
式中、
【化３】
2016078446.tif 000003
は、ＯＳＮ構築ブロックと前記テザー分子との間の結合点を表す、請求項１に記載のオルガノシロキシネットワークフィルム組成物。
【請求項１２】
前記オルガノシロキシネットワークは、少なくとも１つのフッ素化テザー分子および少なくとも１つのフッ素化構築ブロックを含む、請求項１に記載のオルガノシロキシネットワークフィルム組成物。
【請求項１３】
前記フィルム組成物は、単一タイプのテザー分子を含む、または、前記フィルム組成物は、複数の異なるタイプのテザー分子を含む、請求項１に記載のオルガノシロキシネットワークフィルム組成物。
【請求項１４】
シロキシ官能性を有する少なくとも１つのタイプのテザー分子と；シロキシ官能性を有する少なくとも１つのタイプの構築ブロックと；光吸収発色団テザーと；を含むオルガノシロキシネットワークフィルム組成物であって；
ここで前記テザー分子および前記構築ブロックはそれぞれ同じシロキシ官能性を有し；
ここで前記オルガノシロキシネットワークフィルムにおけるシロキシ官能性は、前記テザー分子および前記構築ブロックの両方における同じシロキシ官能性から誘導される、オルガノシロキシネットワークフィルム組成物。
【請求項１５】
前記テザー分子は、以下の式の電気活性テザー
【化４】
2016078446.tif 000004
以下の式の親水性テザー
【化５】
2016078446.tif 000005
または、以下の式の親水性テザー
【化６】
2016078446.tif 000006
を含む、請求項１に記載のオルガノシロキシネットワークフィルム組成物。
【請求項１６】
テザー型の前記オルガノシロキシネットワークは、以下の式の構築ブロック
【化７】
2016078446.tif 000007
以下の式のテザー
【化８】
2016078446.tif 000008
および、以下の式の発色団テザー
【化９】
2016078446.tif 000009
を含む、請求項１に記載のオルガノシロキシネットワークフィルム組成物。
【請求項１７】
（ａ）構築ブロックおよびテザーをアルコール中に溶解させる工程；
（ｂ）水を工程（ａ）の液体に、（ａ）の溶液中のＳｉのモルに対して１〜６モル比で添加する工程；
（ｃ）工程（ｂ）の液体に、工程（ｂ）の液体のＳｉのモルに対して０．００１〜０．１モル比にてブロンステッド塩基を添加する工程；
（ｄ）場合により工程（ｃ）の液体を加熱する工程；
湿潤フィルムとして反応混合物を堆積させる工程；および
前記湿潤フィルムの変化を促進し、乾燥テザー型オルガノシロキシネットワークフィルム組成物を形成する工程を含む、テザー型オルガノシロキシネットワークフィルム組成物を調製するためのプロセスであって；
前記組成物が、
シロキシ官能性を有する少なくとも１つのタイプのテザー分子と；シロキシ官能性を有する少なくとも１つのタイプの構築ブロックと；を含み；
ここで前記テザー分子および前記構築ブロックはそれぞれ、同じシロキシ官能性を有し；
ここで前記オルガノシロキシネットワークフィルム中のシロキシ官能性が、前記テザー分子および前記構築ブロックの両方における同じシロキシ官能性から誘導され、
前記テザー分子および前記構築ブロックの両方において使用されるシロキシ官能性は、以下の式
【化１０】
2016078446.tif 000010
であり、
式中、各Ｒ１およびＲ２は、独立に、選択された化学基であるが、ただし、前記テザー分子および前記構築ブロックの両方においてＲ２は同じ化学基であり、波線は、テザー分子または構築ブロック部分への結合を示し、
ここで、前記構築ブロックではないが前記テザー分子のＲ１の１つまたは両方が、６〜３０個の炭素原子を含有するアリール基、アルキルアリール基からなる群から選択される化学基を含み、前記アルキルアリール基は、場合によりさらに、任意のフッ素または任意のニトロ基、またはこれらの組み合わせを含む、プロセス。
【請求項１８】
シロキシ官能性を有する少なくとも１つのタイプのテザー分子と；
シロキシ官能性を有する少なくとも１つのタイプの構築ブロックと；を含むオルガノシロキシネットワークフィルム組成物をその上に配設したインクジェットプリントヘッドフェースプレートであって、
ここで前記テザー分子および前記構築ブロックはそれぞれ、同じシロキシ官能性を有し；
ここで前記オルガノシロキシネットワークフィルムにおけるこのシロキシ官能性は、前記テザー分子および前記構築ブロックの両方における同じシロキシ官能性から誘導され、
前記テザー分子および前記構築ブロックの両方において使用されるシロキシ官能性は、以下の式
【化１１】
2016078446.tif 000011
であり、
式中、各Ｒ１およびＲ２は、独立に、選択された化学基であるが、ただし、前記テザー分子および前記構築ブロックの両方においてＲ２は同じ化学基であり、波線は、テザー分子または構築ブロック部分への結合を示し、
ここで、前記構築ブロックではないが前記テザー分子のＲ１の１つまたは両方が、６〜３０個の炭素原子を含有するアリール基、アルキルアリール基からなる群から選択される化学基を含み、前記アルキルアリール基は、場合によりさらに、任意のフッ素または任意のニトロ基、またはこれらの組み合わせを含む、インクジェットプリントヘッドフェースプレート。